(57)【特許請求の範囲】
【請求項１】
第一の有効ピグメントおよび第二の有効ピグメントを含む組成物であって、
前記第一の有効ピグメントは、基質およびＦｅ２Ｏ３を含んでいる少なくとも１つの層を含み、かつ
前記第二の有効ピグメントは、基質および１つ以上の無色の金属酸化物層からなり、
前記第一の有効ピグメントは、１０〜２５．１９度のカラーアングル、及び少なくとも５０という彩度を有し、
前記第二の有効ピグメントは、２６０〜３１０度のカラーアングル、及び少なくとも６０という彩度を有し、
前記組成物は、３１０〜２０度のカラーアングル、及び少なくとも５０という彩度を有し、カルミンは含まない組成物。
【請求項２】
前記組成物が、３４０〜３６０度のカラーアングルを有する、請求項１に記載の組成物。
【請求項３】
前記第一の有効ピグメントおよび前記第二の有効ピグメントが、２：１〜５：１の質量比で組成物中に存在する、請求項１又は２に記載の組成物。
【請求項４】
前記第一の有効ピグメントが、前記組成物中に６５質量％〜８５質量％で存在する、請求項１又は２に記載の組成物。
【請求項５】
前記第二の有効ピグメントが、前記組成物中に１５質量％〜３５質量％で存在する、請求項１又は２に記載の組成物。
【請求項６】
前記第一の有効ピグメントの前記基質が、雲母であり、かつ前記基質が、Ｆｅ２Ｏ３の単層を有する、請求項１〜５のいずれか１項に記載の組成物。
【請求項７】
請求項１〜５のいずれか１項に記載の組成物であって、前記第一の有効ピグメントの前記基質が雲母であり、かつ前記基質が、Ｆｅ２Ｏ３の少なくとも１つの層、二酸化ケイ素の少なくとも１つの層および二酸化チタンの少なくとも１つの層を含む組成物。
【請求項８】
前記第二の有効ピグメントの前記基質が雲母であり、かつ前記第二の有効ピグメントがルチル二酸化チタンの層を含む、請求項１〜７のいずれか１項に記載の組成物。
【請求項９】
前記第一の有効ピグメントが、以下の：
基質／ＴｉＯ２／ＳｉＯ２／Ｆｅ２Ｏ３／ＳｉＯ２／ＴｉＯ２；
基質／Ｆｅ２Ｏ３／ＳｉＯ２／Ｆｅ２Ｏ３／ＳｉＯ２／ＴｉＯ２；
基質／ＳｉＯ２／Ｆｅ２Ｏ３；
基質／ＴｉＯ２／ＳｉＯ２／Ｆｅ２Ｏ３；
基質／Ｆｅ２Ｏ３／ＳｉＯ２；
基質／Ｆｅ２Ｏ３／ＳｉＯ２／Ｆｅ２Ｏ３；
基質／Ｆｅ２Ｏ３／ＳｉＯ２／ＴｉＯ２；
基質／Ｆｅ２Ｏ３／ＳｉＯ２／ＴｉＯ２／ＳｉＯ２／ＴｉＯ２；および
基質／ＴｉＯ２／ＳｉＯ２／ＴｉＯ２／ＳｉＯ２／Ｆｅ２Ｏ３
からなる群より選択される、請求項１〜５および８のいずれか１項に記載の組成物。
【請求項１０】
請求項１〜９のいずれか１項に記載の組成物を含んでいる化粧品組成物。
【請求項１１】
更に少なくとも１つの美容上許容される助剤を含んでいる請求項１０に記載の化粧品組成物。
【発明の詳細な説明】
【技術分野】
【０００１】
背景
有効ピグメント（真珠光沢ピグメントまたは真珠層のピグメントとしても公知）を用いて、真珠光沢の光沢、金属性の光沢、および／または虹色に近づく多色効果を、物質に対して付与する。例えば、フレーク状基質に基づく、赤色有効ピグメントは、化粧品において重要である。政府の厳格な規制のおかげで、化粧品の適用のための主要な赤色有効ピグメントは、カルミンおよびＦｅ２Ｏ３ベースのピグメントである。
【背景技術】
【０００２】
カルミンは、コチニール類のようなカイガラムシによって産生されるカルミン酸から得られる赤色の有機ピグメントである。カルミンは、青味がかった赤色のシェード（ｓｈａｄｅ）に寄与し得る。カルミンで作製される有効ピグメントは、カルミンのＵＶ光感受性から生じるカルミンの分解に起因して貯蔵期間が短い場合が多い。さらに、カルミンはアレルギー反応を生じ得、従って、食料品または化粧品の色素として用いる場合、有害であるという懸念がある。
【０００３】
Ｆｅ２Ｏ３ベースの有効ピグメントは、極めて安定であり、かつカルミン有効ピグメントの様に分解はされない。ヘマタイト−Ｆｅ２Ｏ３の吸収成分は、赤色−オレンジ色の色相に寄与する。しかし、Ｆｅ２Ｏ３ベースの有効ピグメントは、カルミンベースのピグメントの色の強度および輝度を提供しない。
【発明の概要】
【発明が解決しようとする課題】
【０００４】
当該分野では、改善された特性を有する赤色ピグメント組成物の必要性が継続している。
【課題を解決するための手段】
【０００５】
要旨
以下の組成物は、これらの必要性を満たし、かつ取り組む。以下の要旨は、広範な概説ではない。種々の意図する組成物の重要または重大な要素を特定することも、それらの範囲を描写することも意図していない。
【０００６】
第一の有効ピグメントおよび第二の有効ピグメントを含む組成物であって、ここで、約３１０〜約２０度のカラーアングルを有し、かつカルミンは含まない、組成物が提供される。この第一の有効ピグメントは、基質およびＦｅ２Ｏ３を含む少なくとも１つの層を備える。この第二の有効ピグメントは、基質および１つ以上の無色の金属酸化物層からなる。
【０００７】
上記組成物は、約３４０〜約３６０度のカラーアングルを有し得る。この組成物は、少なくとも約５０という彩度を有し得る。
【０００８】
上記第一の有効ピグメントおよび上記第二の有効ピグメントは、約２：１〜約５：１の質量比で上記組成物中に存在し得る。あるいは、この第一の有効ピグメントは、この組成物中に約６５質量％〜約８５質量％で存在し得る。さらに、この第二の有効ピグメントは、この組成物中に約１５質量％〜約３５質量％で存在し得る。
【０００９】
上記第一の有効ピグメントは、約１０〜２５度のカラーアングルを有し得る。この第一の有効ピグメントの上記基質は、雲母であってもよく、かつこの基質は、Ｆｅ２Ｏ３の単層を有する。また、この第一の有効ピグメントの基質が雲母であり得、かつこの基質が、Ｆｅ２Ｏ３の少なくとも１つの層、二酸化ケイ素の少なくとも１つの層および二酸化チタンの少なくとも１つの層を含むことも考慮される。考慮される第一の有効ピグメントは、以下を含む：
基質ＴｉＯ２／ＳｉＯ２／Ｆｅ２Ｏ３／ＳｉＯ２／ＴｉＯ２；基質Ｆｅ２Ｏ３／ＳｉＯ２／Ｆｅ２Ｏ３／ＳｉＯ２／ＴｉＯ２；
基質／ＳｉＯ２／Ｆｅ２Ｏ３；基質／ＴｉＯ２／ＳｉＯ２／Ｆｅ２Ｏ３；基質／Ｆｅ２Ｏ３／ＳｉＯ２；
基質／Ｆｅ２Ｏ３／ＳｉＯ２／Ｆｅ２Ｏ３；基質／Ｆｅ２Ｏ３／ＳｉＯ２／ＴｉＯ２；
基質／Ｆｅ２Ｏ３／ＳｉＯ２／ＴｉＯ２／ＳｉＯ２／ＴｉＯ２；および基質ＴｉＯ２／ＳｉＯ２／ＴｉＯ２／ＳｉＯ２／Ｆｅ２Ｏ３。
【００１０】
上記第二の有効ピグメントは、約２６０〜３１０度のカラーアングルを有する。この第二の有効ピグメントの基質は、雲母であってもよく、かつこの第二の有効ピグメントは、ルチル二酸化チタンの層を含んでもよい。
【００１１】
第一の有効ピグメントおよび第二の有効ピグメントを含む化粧品組成物であって、約３１０〜２０度のカラーアングルを有し、カルミンは含まない組成物も提供される。化粧用組成物は必要に応じて、少なくとも１つの美容上許容される助剤を含んでいる。
【００１２】
種々の組成物および方法を例示する目的のために、図面中で特定の組成物を表現する。しかし、この組成物およびそれらの使用法は、この図面に示される組成物の正確な配置および手段に限定されるものではない。
【図面の簡単な説明】
【００１３】
【図１】この図は、種々の例示的なピグメント組成物のカラーアングルのデータを示す棒グラフを示す。Ｘ軸は、成分Ａ（ＬＵＭＩＮＡラセット（Ｒｕｓｓｅｔ）９４５０Ｄまたはピグメント３９９３Ａ番のいずれか）対、成分Ｂ（ＬＵＭＩＮＡローヤルブルー（Ｒｏｙａｌ  Ｂｌｕｅ））の比である。太い水平線は−１０のカラーアングルで、カルミンベースの有効ピグメントであるクロイソン（ＣＬＯＩＳＯＮＮＥ）スーパーレッド（Ｓｕｐｅｒ  Ｒｅｄ）の色相を示す。
【発明を実施するための形態】
【００１４】
詳細な説明
カルミンベースの有効ピグメントと同じ色相範囲をカバーするが、カルミンベースのピグメントに比較してより長い貯蔵期間を保有する、化粧品のための赤色有効ピグメントを提供することが当該分野では必要である。本明細書に提供されるのは、これらの必要性を満たす有効ピグメントの混合物を含んでいるピグメント組成物である。
【００１５】
有効ピグメントは、各々が１つ以上の反射性／透過性の層でコーティングされる、複数の層状のプレートレットから構成される。典型的には、有効ピグメントは、層状の板状の基質、例えば、雲母（ｍｉｃａ）またはガラスの薄片（ｆｌａｋｅ）（金属酸化物層でコーティングされた）である。有効ピグメントの特性の説明は、参照によって本明細書に援用される、ＰＩＧＭＥＮＴ  ＨＡＮＤＢＯＯＫ，Ｖｏｌｕｍｅ  Ｉ，第二版，８２９〜８５８頁，Ｊｏｈｎ  Ｗｉｌｅｙ  ＆  Ｓｏｎｓ，ＮＹ  １９８８に見出され得る。無色の金属酸化物を用いる場合、有効ピグメントは、光の反射および屈折の結果として、真珠のような光沢を呈し、それらはまた、金属酸化物層の厚みに依存して、色干渉効果も呈し得る。着色された金属酸化物層を用いる場合、観察される効果は、反射、屈折および吸収に依存する。
【００１６】
このピグメント組成物は、第一の有効ピグメントおよび第二の有効ピグメントを含んでもよく、ここでこの第一の有効ピグメントは、Ｆｅ２Ｏ３を含んでいる少なくとも１つの層を含み、ここでこの第二の有効ピグメントは、１つ以上の無色の金属酸化物層からなる。この第一の有効ピグメントは、赤色の色相を有し、この第二の有効ピグメントは、青色の色相を有する。この組成物は、第一および第二の有効ピグメントを含んでもよく、これは、カルミンベースのピグメントと同様の色相を有し得るが、カルミンは含まない。従って、このピグメント組成物はｕｖ光及びカルミンベースのピグメントの貯蔵不安定性は被ることなく、、結果として安定性を増大すると期待される。さらに、特許請求されたピグメント組成物は、カルミンベースのピグメントよりも大きい彩度を有し得る。彩度が大きいほど、カルミンベースのピグメントに対する色の強度および輝度の改善が得られる。
【００１７】
色は、ＣＩＥＬＡＢのような異なる色空間システムで記載され得る。本明細書で考察されるとおり、ピグメント組成物の色は、色相および彩度に関して記載される。色相とは、色を、赤、黄色、青などに分類することを可能にする特質である。本明細書において用いる場合、カラーアングル（色相角度）ｈ°は、色相の指標であり、０〜３６０度に尺度付けされる。彩度（「Ｃ＊」）は、色の飽和、強度または純度を示す。強力な彩度を有する色は、最も輝いている。本明細書において用いる場合、色のデータは、ニトロセルロースラッカー系に分散された６質量％のピグメントで形成されたドローダウンから得られ、乾燥されて、Ｘ−ＲｉｔｅＭＡ６８によって４５度の入射角で測定され、＋１５度で測定される。他の色空間システムへの変換を、当該分野で公知の計算を用いて行ってもよい。
【００１８】
特許請求された組成物の色相は、約３１０〜約２０、３４０〜約２０、約３４０〜約３６０、または約３４５〜約３５５、または約３５０であってもよい。特許請求された組成物の彩度は、少なくとも約５０、少なくとも約５５、または少なくとも約５７であってもよい。この組成物は、約３５４という色相および少なくとも約５０という彩度を有し得る。この組成物は、約３５４という色相および少なくとも約５７という彩度を有し得る。あるいは、この組成物は、約３４１という色相、および少なくとも約５０という彩度を有する。この組成物は、約３４１という色相および少なくとも約５８という彩度を有し得る。あるいは、この組成物は、約３５３という色相および少なくとも約５０という彩度を有し得る。この組成物は、約３５３という色相および少なくとも約５６という彩度を有し得る。
【００１９】
特許請求された組成物は、総組成物質量に対して、約５％〜約９５％、約６５％〜約８５％または約６６％〜約７５質量％の第一の有効ピグメント、および約５％〜約９５％、約１５％〜約３５％または約２５％〜約３４質量％の第二の有効ピグメントを含む。この組成物は、約９２質量％の第一の有効ピグメントおよび約８質量％の第二の有効ピグメントを含み得る。さらに、この組成物は、約８３質量％の第一の有効ピグメントおよび約１７質量％の第二の有効ピグメントを含み得る。別の組成物は、約７５質量％の第一の有効ピグメントおよび約２５質量％の第二の有効ピグメントを含み得る。さらに別の組成物は、約６６質量％の第一の有効ピグメントおよび約３４質量％の第二の有効ピグメントを含み得る。
【００２０】
この組成物はさらに、少なくとも１つの追加の成分を含んでもよく、ここで第二のピグメントに対する第一のピグメントの比は、約２：１〜約５：１におよんでもよい。この少なくとも１つの追加の成分は、有効ピグメントである。あるいは、この少なくとも１つの追加の成分は、有効ピグメントを除外する。
【００２１】
このピグメントは、特許請求される組成物を調製するために任意の簡便な方式で混合されてもよい。専門的な手順は必要ない。
【００２２】
特許請求される組成物中の第一のピグメントは、板状の基質上にＦｅ２Ｏ３を含む少なくとも１つの層を備える。この第一のピグメントは、板状の基質上のＦｅ２Ｏ３の単層からなってもよい。この第一のピグメントは、基質／Ｆｅ２Ｏ３からなり、約２０マイクロメーターという粒度分布（Ｄ２０）を有する。この第一のピグメントは、基質／Ｆｅ２Ｏ３を含んでもよく、約２０マイクロメーターという粒度分布（Ｄ２０）を有してもよい。この第一のピグメントは、Ｆｅ２Ｏ３および１つ以上の他の酸化物の混合物である層を含んでもよいし、またはそれらからなってもよい。特許請求される組成物中の第一のピグメントとして適切な有効ピグメントは、例えば、米国特許第３，０８７，８２９号；同第３，３３１，６９９号；同第５，９５８，１２５号；同第６，０４５，９１４号；および同第６，８７５，２６４号に開示される。
【００２３】
この第一のピグメントは、酸化鉄コーティングの雲母であってもよい。例示的な酸化鉄コーティングの雲母は、ＬＵＭＩＮＡ  Ｒｕｓｓｅｔ  ９５４０Ｄ（ＢＡＳＦ，Ｆｉｏｒｌｉａｍ  Ｐａｒｋ，ＮＪ）である。このピグメントは、約２１マイクロメートルという粒度分布（Ｄ５０）を有し；プレートレットの約９５％は、光散乱測定によれば主な寸法が約８〜４８マイクロメートルである。
【００２４】
あるいは、第一のピグメントは、少なくとも１つの層が酸化鉄を含むかまたは酸化鉄からなる、複数の層を含んでもよい。この多層は、高屈折率係数の材料および低屈折率の材料が交互であってもよく、ここで少なくとも１つの高屈折率層は、Ｆｅ２Ｏ３（酸化鉄；屈折率３．０２）である。高屈折率の材料としてはまた、限定するものではないが、アナターゼ二酸化チタン（２．５５）、ルチル二酸化チタン（２．９０）、二酸化ジルコニウム（２．２０）、酸化亜鉛（２．０３）硫化亜鉛（２．３８）、オキシ塩化ビスマス（２．１５）などが挙げられる。低屈折率の材料としては、限定するものではないが、二酸化ケイ素（屈折率１．４６）、フッ化マグネシウム（１．３９）、酸化アルミニウム（１．７６）、ポリマー、例えば、ポリメチルメタクリレート、ポリスチレン、エチレン酢酸ビニル、ポリ尿素、ポリウレタン、ポリビニルベンゼン（ポリマーの典型的な屈折率１．４−１．６）などを挙げることができる。屈折率は、ＣＲＣ  ＨＡＮＤＢＯＯＫ  ＯＦ  ＣＨＥＭＩＳＴＲＹ  ＡＮＤ  ＰＨＹＳＩＣＳ，Ｈａｙｎｅｓ編、２０１１年第９１版から入手可能である。第一のピグメントに関する金属酸化物の例示的な組み合わせとしては以下が挙げられる：
基質ＴｉＯ２／ＳｉＯ２／Ｆｅ２Ｏ３／ＳｉＯ２／ＴｉＯ２；基質Ｆｅ２Ｏ３／ＳｉＯ２／Ｆｅ２Ｏ３／ＳｉＯ２／ＴｉＯ２；
基質／ＳｉＯ２／Ｆｅ２Ｏ３；基質／ＴｉＯ２／ＳｉＯ２／Ｆｅ２Ｏ３；基質／Ｆｅ２Ｏ３／ＳｉＯ２；
基質／Ｆｅ２Ｏ３／ＳｉＯ２／Ｆｅ２Ｏ３；基質／Ｆｅ２Ｏ３／ＳｉＯ２／ＴｉＯ２；
基質／Ｆｅ２Ｏ３／ＳｉＯ２／ＴｉＯ２／ＳｉＯ２／ＴｉＯ２；および基質ＴｉＯ２／ＳｉＯ２／ＴｉＯ２／ＳｉＯ２／Ｆｅ２Ｏ３。あるいは、この第一のピグメントは、基質ＴｉＯ２／ＳｉＯ２／ＴｉＯ２／ＳｉＯ２／Ｆｅ２Ｏ３を含み、かつ約１７マイクロメートルという粒度分布（Ｄ５０）を有する。
【００２５】
記載した第一のピグメントのうちいずれかで、第一のピグメントの色相は、約１０〜約２５、約１５〜約２５、または約１９〜約２５であってもよい。この第一のピグメントは、約１９という色相を有し得る。あるいは、この第一のピグメントは、約１９という色相および少なくとも５０という彩度を有し得る。この第一のピグメントはまた、約１９という色相および約６６という彩度を有し得る。さらに、この第一のピグメントは、約２５という色相を有し得る。また、この第一のピグメントは、約２５という色相および少なくとも５０という彩度を有し得る。この第一のピグメントは、約２５という色相および約６５という彩度を有し得る。
【００２６】
特許請求される組成物の第二のピグメントは、板状基質上の無色の１つ以上の層と、透明な金属酸化物の層とからなる有効ピグメントである。第二のピグメントの例示的な金属酸化物としては、二酸化チタン、二酸化ケイ素、二酸化ジルコニウム、酸化亜鉛、および酸化アルミニウムが挙げられる。この第二のピグメントは、雲母基質上にルチル二酸化チタンの少なくとも１つの層を備えてもよい。この第二のピグメントは、基質／ＴｉＯ２／ＳｉＯ２／ＴｉＯ２のように、基質上に二酸化チタンと二酸化ケイ素との交互する層を備えてもよい。いくつかの態様では、基質／ＴｉＯ２／ＳｉＯ２／ＴｉＯ２ののうちの少なくとも１つのＴｉＯ２層として、第二のピグメントは、ルチルＴｉＯ２を含むか、またはそれから構成され得る。
【００２７】
第二のピグメントの色相は、約２６０〜約３１０、約２７０〜約２８５または約２７５〜約２８０であってもよい。この第二のピグメントは、約２７７という色相を有してもよい。この第二のピグメントは、約２７７という色相および少なくとも６０という彩度を有し得る。この第二のピグメントは、約２７７という色相および約６０という彩度を有し得る。あるいは、この第二のピグメントは、約３０４という色相および少なくとも７０という彩度を有し得る。または、この第二のピグメントは、約２７５〜２７７という色相および約７３〜７７という彩度を有し得る。
【００２８】
この組成物は、約１８〜１９という色相を有する第一のピグメントと、色相約２７７を有する第二のピグメントとを含んでもよく、この組成物は、３５０〜２０という色相を有してもよい。この組成物の彩度は、少なくとも約５５であってもよいし、または彩度は、少なくとも約５５〜約６２であってもよい。この組成物は、約２５という色相を有する第一のピグメントと、色相約２７７を有する第二のピグメントとを含んでもよく、この組成物は、３４０〜２５という色相を有してもよい。この組成物の彩度は、少なくとも約５７であってもよいし、または彩度は、少なくとも約５７〜約６２であってもよい。さらに、この組成物は、約１８〜１９という色相を有する第一のピグメントと、色相約２７５〜２７８を有する第二のピグメントとを含んでもよく、この組成物は、３４５〜３５５という色相を有する。この組成物の彩度は、少なくとも約５２であってもよいし、または彩度は、少なくとも約５２〜約５７であってもよい。
【００２９】
有効ピグメントの粒度分布は、重要ではない。狭い粒度分布を有する有効なピグメントを用いてもよい。第一のおよび／または第二のピグメントは、約４〜約７５、または約１５〜約２５という粒度分布（Ｄ５０）を有し得る。
【００３０】
この組成物は、第一の有効ピグメントおよび第二の有効ピグメントを約５：１〜約２：１の比で含んでもよく、ここでこの第一の有効ピグメントは、約１９〜約２５という色相を有する雲母ベースのピグメントであり、ここでこの第二の有効ピグメントは、約２７０〜約２８５、または約２７５〜約２８０または約２７７という色相を有する雲母ベースのピグメントであり、カルミンは含まない。この第二の有効ピグメントは、ルチル二酸化チタンの少なくとも１つの層および必要に応じて二酸化ケイ素の少なくとも１つの層を備えてもよい。この組成物は、約３４０〜約２０、約３４０〜約３６０、約３４５〜約３５５、または約３５０という色相を有してもよい。この組成物は、少なくとも約５６、少なくとも約５７または少なくとも約５８という彩度を有してもよい。この組成物は、カルミンに比較して改善されたｕｖ安定性を保有し得、かつ改善された貯蔵安定性を有し得る。
【００３１】
特許請求されるピグメント組成物において有用な有効ピグメントは、当該分野で公知の任意のプロセスによって形成され得る。これは一例としては、層状の板状の基質微粒子上に金属イオンを水酸化物で沈殿させること、その後に、このコーティングされた微粒子をか焼して、金属酸化物コーティングのフレーク状ピグメントを得ることによって達成され得る。有効なピグメントを調製するために有用な金属酸化物としては、酸化チタン、酸化鉄、および酸化ケイ素が挙げられる。
【００３２】
一般には、有効ピグメントを調製するための手順は、板状の材料の微粒子を分散すること、およびその分散と前駆体とを組み合わせること（これによって、微粒子上の前駆体コーティングの形成が生じる）を包含する。例えば、チタニウムの場合、塩化チタニルまたは四塩化チタンを用いてもよく、鉄の場合、原料は、塩化第二鉄であってもよい。得られたスラリーのｐＨは、微粒子上の二酸化チタンまたは酸化鉄の前駆体の沈殿を生じるために、水酸化ナトリウムのような適切な塩基の使用によって、チタニウムまたは鉄の塩の添加の間に適切なレベルで維持される。必要に応じて、チタンおよび水酸化鉄および／または酸化鉄（または他の金属）の層が連続して沈着されてもよい。
【００３３】
微粒子の平均の粒度は、平均で約３ミクロンから平均で約１００ミクロンまで変化し得るが、約１ミクロンまで小さくなるより小さい薄片および１５０ミクロン以上にまでなるより大きい薄片も必要に応じて用いられてもよい。板状の微粒子は、約０．１〜１０マイクロメートルの厚み、および少なくとも約１０のアスペクト比（平均粒度／厚み）を有してもよい。水中の微粒子の濃度は、約５〜６０％、または約１０〜２０％に変化してもよい。狭い粒度分布が有利であり得る。
【００３４】
他のコーティング手順、例えば、化学蒸着プロセスなどをまた用いて、特許請求される組成物で有用な有効ピグメントを調製してもよい。
【００３５】
有用な板状の材料の例としては、板状の酸化アルミニウム、板状のガラス、アルミニウム、天然の雲母（ｍｉｃａ）、合成雲母、オキシ塩化ビスマス、板状の酸化鉄、板状のグラファイト、板状のシリカ、青銅、ステンレス鋼、天然真珠、窒化ホウ素、二酸化ケイ素、銅の薄片、銅合金の薄片、亜鉛の薄片、亜鉛合金の薄片、酸化亜鉛、エナメル、陶土、ポーセレン、およびそれらの組み合わせが挙げられる。第一の有効ピグメントおよび／または第二の有効ピグメントは、板状の基質として雲母を含む。
【００３６】
特許請求されるピグメント組成物を創出するために適切な有効ピグメントは市販されている。この有効ピグメントとしては、ＢＡＳＦ  Ｃｏｒｐｏｒａｔｉｏｎから、商品名ＬＵＭＩＮＡ、ＬＵＭＩＮＡ  ＲＯＹＡＬ、ＢＩＪＵ、ＣＬＯＩＳＳＯＮＥ、ＤＵＯＣＲＯＭＥ、ＦＬＡＭＥＮＣＯ、ＴＩＭＩＣＡ、およびＲＥＦＬＥＣＫＳとして入手可能なものが挙げられる。特許請求される組成物は、市販されていないピグメントを含んでもよいことが理解される。
【００３７】
開示されるピグメント組成物は、赤色から恩恵を受ける任意の適用に用いられ得る。このような適用としては、限定するものではないが、化粧品、塗料、インクジェット印刷、布地の染色のため、コーティングを着色するため（塗装）、印刷用インク、プラスチック、セラミックスおよびガラスの光沢などが挙げられる。
【００３８】
この組成物は、化粧品組成物の一部であってもよい。化粧品組成物の形態は、クリーム、エマルジョン、発泡体、ゲル、ローション、乳液、ムース、軟膏、ペースト、粉末、スプレーまたは懸濁物のような化粧品のために通常用いられる任意の形態であってもよい。化粧品組成物は、皮膚、毛髪、目または唇に用いられる任意の着色された化粧品、例えば、コンシーリングスティック、ファンデーション、舞台メークアップ、マスカラ（ケーキまたはクリーム）、アイシャドウ（液体、ポマード、粉末、スティック、圧搾またはクリーム）、ヘアカラー、リップスティック、リップグロス、コールペンシル（ｋｏｈｌ  ｐｅｎｃｉｌ）、アイライナー、頬紅（ｂｌｕｓｈｅｒ）、アイブローペンシル（ｅｙｅｂｒｏｗ  ｐｅｎｃｉｌ）およびクリームパウダーであってもよい。他の例示的な化粧品組成物としては限定するものではないが、マニュキュア液（ｎａｉｌ  ｅｎａｍｅｌ）、肌の艶出しスティック（ｓｋｉｎ  ｇｌｏｓｓｅｒ  ｓｔｉｃｋ）、ヘアスプレー、おしろい（ｆａｃｅ  ｐｏｗｄｅｒ）、足の化粧品（ｌｅｇ−ｍａｋｅｕｐ）、虫よけローション（Ｉｎｓｅｃｔ  ｒｅｐｅｌｌｅｎｔ  ｌｏｔｉｏｎ）、マニキュア除去液（ｎａｉｌ  ｅｎａｍｅｌ  ｒｅｍｏｖｅｒ）、香水ローション（ｐｅｒｆｕｍｅ  ｌｏｔｉｏｎ）、および全てのタイプのシャンプー（ゲルまたは液体）が挙げられる。さらに、特許請求される組成物は、シェービングクリーム（エアロゾル、ハケ、泡を塗るための濃縮物）、整髪剤（ｈａｉｒ  ｇｒｏｏｍ）、コロンスティック（ｃｏｌｏｇｎｅ  ｓｔｉｃｋ）、コロン（ｃｏｌｏｇｎｅ）コロンエモリエント（ｃｏｌｏｇｎｅ  ｅｍｏｌｌｉｅｎｔ）、気泡剤、ボディローション（ｂｏｄｙ  ｌｏｔｉｏｎ）（保湿、クレンジング、鎮痛、収斂薬）、アフターシェービングローション、入浴後乳液（ａｆｔｅｒ  ｂａｔｈ  ｍｉｌｋ）および日焼け止めローション中で用いられ得る。化粧品適用のレビューに関しては、Ｃｏｓｍｅｔｉｃｓ：Ｓｃｉｅｎｃｅ  ａｎｄ  Ｔｅｃｈｎｏｌｏｇｙ，第２版，編集：Ｍ．Ｓ．ＢａｌｓａｍおよびＥｄｗａｒｄ  Ｓａｇａｒｉｎ，Ｗｉｌｅｙ−Ｉｎｔｅｒｓｃｉｅｎｃｅ（１９７２），、ならびにｄｅＮａｖａｒｒｅ，Ｔｈｅ  Ｃｈｅｍｉｓｔｒｙ  ａｎｄ  Ｓｃｉｅｎｃｅ  ｏｆ  Ｃｏｓｍｅｔｉｃｓ，第２版，第１巻および第２巻（１９６２），Ｖａｎ  Ｎｏｓｔｒａｎｄ  Ｃｏ．Ｉｎｃ．，第３巻および第４巻（１９７５），Ｃｏｎｔｉｎｅｎｔａｌ  Ｐｒｅｓｓ（両方とも参照によって本明細書に援用される）を参照のこと。
【００３９】
化粧用組成物に存在する特許請求されるピグメント組成物の量は、作製されている化粧品組成物およびその化粧品の最終形態に依存する。より多くのピグメントを用いるほど、より高強度で作製され得るか、またはより高い被覆もしくは補正が得られ得る。当業者は、着色された化粧品処方物の所望の特性に基づいて適切な量のピグメントを用いることを決定できる；しかし、着色された化粧品組成物は、化粧品組成物の総質量に基づいて、約０．００５〜９９．９質量％、約０．０５〜約５０質量％、または約０．１〜約１０質量％の特許請求されるピグメント組成物を含んでもよい。
【００４０】
この化粧品組成物は必要に応じて、少なくとも１つの美容上許容される助剤を含む。美容上許容される助剤としては、限定するものではないが、担体、賦形剤、乳化剤、サーファクタント、防腐剤、香料、香油、増粘剤、ポリマー、ゲル形成剤、色素、吸収ピグメント、光防護剤、稠度調節剤、抗酸化剤、消泡剤、帯電防止剤、樹脂、溶媒、溶解促進剤、中和剤、安定化剤、滅菌剤、噴霧剤、乾燥剤、乳白剤、美容上有効な成分、ヘアポリマー、毛髪および肌のコンディショナー、グラフトポリマー、水溶性または分散性のシリコーン含有ポリマー、漂白剤、ケア剤、着色剤（ｃｏｌｏｒａｎｔｓ）、着色剤（ｔｉｎｔｉｎｇ  ａｇｅｎｔ）、日焼け剤、保湿剤、再脂肪化剤、コラーゲン、タンパク質加水分解物、脂質、エモリエントおよび軟化剤、着色剤、日焼け剤、漂白剤、ケラチン硬化物質、抗菌活性成分、光フィルター（ｐｈｏｔｏｆｉｌｔｅｒ）活性成分、忌避（ｒｅｐｃｌｌａｎｔ）活性成分、充血物質、角質溶解および角質形成物質、フケ防止活性成分、消炎剤、角化物質、抗酸化剤および／またはフリーラジカルスカベンジャーとして作用する活性成分、皮膚の保湿剤または保湿物質、再脂肪化活性成分、脱臭活性成分、セボスタティック（ｓｅｂｏｓｔａｔｉｃ）活性成分、植物抽出液、抗紅斑性または抗アレルギー活性成分ならびにそれらの混合物が挙げられる。化粧用処方物は当該分野で公知である。例えば、米国特許出願公開第２００８０１９６８４７号および同第２０１００３２２９８１号を参照のこと。
【００４１】
実施例
組成物および使用法はさらに、以下の実験の実施例を参照して詳細に記載される。これらの例は、例示のために提供するものでしかなく、他に特定しない限り限定するものではない。従って、組成物および使用方法は、以下の実施例に限定されると解釈されるべきではなく、本明細書に提供される教示の結果として、証拠となる任意のかつ全てのバリエーションを包含すると解釈されるべきである。
【００４２】
成分ＡおよびＢと命名される２つの有効ピグメントを含む組成物が調製された。
【００４３】
実施例１
第一のシリーズでは、この組成物は、ＬＵＭＩＮＡ  Ｒｕｓｓｅｔ  ９４５０Ｄ（成分Ａ；ＢＡＳＦ，Ｆｌｏｒｈａｍ  Ｐａｒｋ，ＮＪ）およびＬＵＭＩＮＡ  Ｒｏｙａｌ  Ｂｌｕｅ  ＥＨ６２７（成分Ｂ；ＢＡＳＦ，Ｆｌｏｒｈａｍ  Ｐａｒｋ，ＮＪ）の混合物であった。ＬＵＭＩＮＡ  Ｒｕｓｓｅｔ  ９４５０Ｄは、Ｆｅ２Ｏ３コーティングの雲母ピグメントであって、約２１マイクロメートルという粒度分布（Ｄ５０）を有し、かつ色相１９および彩度６６を呈した。ＬＵＭＩＮＡ  Ｒｏｙａｌ  Ｂｌｕｅ  ＥＨ６２７は、二酸化チタン／二酸化ケイ素／二酸化チタンでコーティングされた雲母ピグメントであって、約１７マイクロメートルという粒度分布（Ｄ５０）を有し、かつカラーアングル２７７および彩度７７を呈した。
【００４４】
色相アングルｈ°および彩度Ｃ＊は、ニトロセルロースラッカー系に分散された６質量％のピグメント混合物で形成されたドローダウンを用いて、混合物について評価して、乾燥して、Ｘ−Ｒｉｔｅ  Ｍｕｌｔｉ−Ａｎｇｌｅ  Ｓｐｅｃｔｒｏｐｈｏｔｏｍｅｔｅｒ  ＭＡ６８（Ｘ−Ｒｉｔｅ，Ｇｒａｎｄ  Ｒａｐｉｄｓ，ＭＩ）によって４５度の入射角で測定し、＋１５度で測定した。彩度の値（Ｃ＊）は、０〜１００に尺度付けして、ここで彩度の増大は、飽和（ｓａｔｕｒａｔｉｏｎ：彩度）または輝度の増大に相当する。カラーアングルは、０〜３６０度で尺度付けして、ここで０と３６０は同じ色（赤色）である。従って、−２０というｈ°は３４０というｈ°（すなわち、３６０−２０）と同じである。下の図では、対応する正（ｈ°）が、負のｈ°についてカッコ内に示される。
【００４５】
データを表１にまとめる。カルミン／二酸化チタンコーティングの雲母である、ＣＬＯＩＳＯＮＮＥ  Ｓｕｐｅｒ  Ｒｅｄ（「カルミン」；ＢＡＳＦ，Ｆｌｏｒｈａｍ  Ｐａｒｋ，ＮＪ）のｈ°およびＣ＊も列挙する。
【００４６】
【表１】
0006008879.tif 000002
【００４７】
混合物中でＬＵＭＩＮＡ  Ｒｏｙａｌ  Ｂｌｕｅ  ＥＨ６２７の量が増えるにつれて、ｈ°は１９から３５３まで変化し、Ｃ＊は、６６から５７まで変化した。例えば、約６６％の成分Ａおよび約３４％の成分Ｂを有するサンプル４は、カルミンと同じ色相を示し、有利にはより大きい彩度を呈した。
【００４８】
実施例２
第二のシリーズでは、組成物は、ピグメント＃３９９３（成分Ａ）およびＬＵＭＩＮＡ  Ｒｏｙａｌ  Ｂｌｕｅ  ＥＨ６２７（成分Ｂ）の混合物であった。ピグメント＃３９９３は、多層の赤色ピグメントであって、ここでこの第一の層は、Ｆｅ２Ｏ３であり、これは、約１７マイクロメートルという粒度分布（Ｄ５０）を有しており、カラーアングル２５および彩度６５を示す。ｈ°ＦおよびＣ＊を、実施例１に記載されたような混合物について評価した。そのデータを表２にまとており、これはまた、ＣＬＯＩＳＯＮＮＥ  Ｓｕｐｅｒ  Ｒｅｄについてのデータも含む。
【００４９】
【表２】
0006008879.tif 000003
【００５０】
混合物中でＬＵＭＩＮＡ  Ｒｏｙａｌ  Ｂｌｕｅ  ＥＨ６２７の量が増大するにつれて、ｈ°は２５から３４１まで変化し、Ｃ＊は６５から５８まで変化した。サンプル７（約７５％の成分Ａおよび約２５％の成分Ｂを有する）は、カルミンに匹敵する色相を呈し、かつまた、カルミンに対してより大きい彩度も示した。
【００５１】
表１および２の組成物についての色相のデータはまた、図の棒グラフとしても示される。水平の実線−７（３５３）は、カルミンの色相を示す。
【００５２】
実施例３
第三のシリーズでは、この組成物は、ＬＵＭＩＮＡ  Ｒｕｓｓｅｔ  ９４５０Ｄ（成分Ａ；ＢＡＳＦ，Ｆｌｏｒｈａｍ  Ｐａｒｋ，ＮＪ）およびＬＵＭＩＮＡ  Ｒｏｙａｌ  Ｂｌｕｅ  ９６８０Ｈ（成分Ｂ；ＢＡＳＦ，Ｆｌｏｒｈａｍ  Ｐａｒｋ，ＮＪ）の２：１の混合物であった。４つの異なるロットのＬＵＭＩＮＡ  Ｒｕｓｓｅｔ  ９４５０Ｄおよび２つの異なるロットのＬＵＭＩＮＡ  Ｒｏｙａｌ  Ｂｌｕｅ  ９６８０Ｈを用いた。上記で考察されるとおり、ＬＵＭＩＮＡ  Ｒｕｓｓｅｔ  ９４５０Ｄは、約２１マイクロメートルの粒度分布（Ｄ５０）を有するＦｅ２Ｏ３コーティングの雲母ピグメントである。ＬＵＭＩＮＡ  Ｒｕｓｓｅｔ  ９４５０Ｄの４つのロットについての色相および彩度を表３に示す。
【００５３】
【表３】
0006008879.tif 000004
【００５４】
ＬＵＭＩＮＡ  Ｒｏｙａｌ  Ｂｌｕｅ  ９６８０Ｈは、約１７マイクロメートルという粒度分布（Ｄ５０）を有する、二酸化チタン／二酸化ケイ素／二酸化チタンでコーティングされた雲母ピグメントである。表４は、２つのロットのＬＵＭＩＮＡ  Ｒｏｙａｌ  Ｂｌｕｅ  ９６８０Ｈの色相および彩度を含む。
【００５５】
【表４】
0006008879.tif 000005
【００５６】
色相アングルｈ°および彩度Ｃ＊は、ニトロセルロースラッカー系に分散された６質量％のピグメント混合物で形成されたドローダウンを用いて、２：１（成分Ａ:成分Ｂ）混合物について評価して、乾燥して、Ｘ−Ｒｉｔｅ  Ｍｕｌｔｉ−Ａｎｇｌｅ  Ｓｐｅｃｔｒｏｐｈｏｔｏｍｅｔｅｒ  ＭＡ６８によって測定した。実施例１および２と同様、彩度の値（Ｃ＊）は、０〜１００に尺度付けして、ここで彩度の増大は、飽和または輝度の増大に相当する。カラーアングルは、０〜３６０度で尺度付けして、ここで０と３６０は同じ色（赤色）である。従って、−２０というｈ°は３４０というｈ°（すなわち、３６０−２０）と同じである。
【００５７】
種々の組成物についてのデータを表５にまとめる。カルミン／二酸化チタンコーティングの雲母である、ＣＬＯＩＳＯＮＮＥ  Ｓｕｐｅｒ  Ｒｅｄ（「カルミン」；ＢＡＳＦ，Ｆｌｏｒｈａｍ  Ｐａｒｋ，ＮＪ）のｈ°およびＣ＊も列挙する。
【００５８】
【表５】
0006008879.tif 000006
【００５９】
種々のピグメントロットの２：１混合物のｈ°は、３４７から３５０に変化したが、Ｃ＊は、５３から５７に変化し、サンプル１２は、カルミンの色相に近い色相を呈し、カルミンに対してより大きい彩度を呈した。
【００６０】
本明細書に援用される、各々のかつあらゆる特許、特許出願および刊行物の開示は、その全体が参照によって本明細書に援用される。
【００６１】
組成物およびそれらの使用法は、特定の実施形態を参照して開示されるが、他の実施形態およびバリエーションは、記載された組成物、キットおよび使用法の真の趣旨および範囲から逸脱することなく、当業者によって考案され得ることが明らかである。添付の特許請求の範囲は、全てのこのような実施形態および等価なバリエーションを含むと解釈されるべきものとする。
【図１】
0006008879.tif 000007